(57)【要約】【課題】葺き土、壁土としての接着力、耐水性、耐酸性の向上を図り、接着成分含有汚泥、熱硬化性樹脂積層板の端材、不良品を資源化する。【解決手段】建築土成分に、接着性汚泥と適量の水を配合し、混練する。該接着性汚泥の配合割合は、該建築土成分１００重量部に対して０．０１〜５０重量部とする。更に、建築土成分に、接着性汚泥と、（ａ）石膏、（ｂ）１０〜１０００ｍｇ／ｌのホウ素含有溶液、（ｃ）熱硬化性樹脂成形品の粉砕物、（ｄ）鋳物砂、（ｅ）熱硬化性樹脂積層板のサンダー粉の内から少なくとも１種を選択し、適量の水とを配合し、混練する。（ａ）〜（ｄ）の配合割合は、建築土成分１００重量部に対して、（ａ）５〜５０重量部、（ｂ）５〜５０重量部、（ｃ）０．０１〜１０重量部、（ｄ）５〜５０重量部、（ｅ）０．０１〜１０重量部とする。【選択図】  なし【特許請求の範囲】
【請求項１】
建築土成分に、接着性汚泥と適量の水を配合し、混練してなることを特徴とする建築用土。
【請求項２】
該建築土成分１００重量部に対して、該接着性汚泥の配合割合が０．０１〜５０重量部であることを特徴とする請求項１記載の建築用土。
【請求項３】
建築土成分に、接着性汚泥と、下記（ａ）〜（ｅ）からなる群から選択される少なくとも１種と、適量の水とを配合し、混練してなることを特徴とする建築用土。
（ａ）石膏
（ｂ）１０〜１０００ｍｇ／ｌのホウ素含有溶液
（ｃ）熱硬化性樹脂成形品の粉砕物
（ｄ）鋳物砂
（ｅ）熱硬化性樹脂積層板のサンダー粉
【請求項４】
該建築土成分１００重量部に対して、前記（ａ）〜（ｅ）の配合割合が、（ａ）の石膏については５〜５０重量部、（ｂ）の１０〜１０００ｍｇ／ｌのホウ素含有溶液については５〜５０重量部、（ｃ）の熱硬化性樹脂成形品の粉砕物については０．０１〜１０重量部、（ｄ）の鋳物砂については５〜５０重量部、（ｅ）熱硬化性樹脂積層板のサンダー粉については０．０１〜１０重量部であることを特徴とする請求項３記載の建築用土。
【請求項５】
該熱硬化性樹脂成形品が熱硬化性樹脂積層板であることを特徴とする請求項３又は４記載の建築用土。
【請求項６】
請求項１〜５記載の建築用土を得る際、脱気しながら混練することを特徴とする建築用土の製造方法。
【発明の詳細な説明】
【０００１】
【発明の属する技術分野】
本発明は、住宅を建築する際に使用する建築用土に関し、より詳しくは建築土成分に、接着性を有する汚泥や、石膏などを配合し、適量の水で混練して得られる建築用土及びその製造方法に関するものである。
【０００２】
【従来の技術】
【特許文献１】特開平１−２５７１５７
【特許文献２】特開平５−６９０００
【特許文献３】特開平８−１４３３５４
【特許文献４】特開平９−１００１４９
【０００３】
これまでより、家屋を建築する際には、竹を細く割ったものを、わら網などで格子状に組んだものを下地（小舞い下地）として、下塗り用の荒壁土、中塗り用の中塗り土などの壁土、及び仕上げ用の色土を塗って仕上げる小舞い壁が知られており、壁土には粘土質の土、例えば、荒木田土、畑土、山土等と砂を主な成分として、藁、すさなどのつなぎ材を入れて練り込んだ土を用いている。
また、屋根を瓦葺きにすることも古くから行われており、屋根面に棟瓦、桟瓦などの瓦を敷設する際には、瓦を下地に固定するために葺き土（屋根土）を用いており、外から見える個所、例えば棟土として用いた場合は表面を漆喰で仕上げて保護している。この葺き土も粘土質の土と砂などを主な成分としている。
【０００４】
一方、接着剤を製造する工場においては、反応釜を洗浄した洗浄水が排出され、汚水処理過程で接着成分を含有する汚泥が発生する。
また、熱硬化性樹脂成形品、例えば、熱硬化性樹脂樹脂積層板は、熱硬化性樹脂含浸紙を一種、或いは複数種を積層した後、熱圧成形して得られ、注型品は、液状樹脂あるいはモノマーを型内に流し込み、硬化させることで得られ、切断屑などが発生する。
【０００５】
【発明が解決しようとする課題】
しかしながら、従来の壁土、葺き土などは粘土質の土が主成分のため雨水に弱く、また水分を含むため、現場施工して乾燥するときに水分の蒸発で収縮して表面から内部へ亀裂が発生して雨水がしみ込んだりすることがあった。
また、葺き土の接着力が乏しく、寒暑、風雪、雨水、地震などにより、瓦がずれたり、浮いたりして雨漏りがし、ひどい時には瓦が飛ぶことがあり、壁土はくずれることさえあった。
【０００６】
このような問題を解消するために、
粘土と砂の混合物を主材として、石灰、天然繊維や合成繊維などのつなぎ材、硬化遅延剤と水を配合したもの（屋根土組成物、特開平１−２５７１５７）、
上水道汚泥を主成分とし、粘土、消石灰、砂、繊維物質、粘結剤、及び硬化遅延剤を適量の水と混合したもの（上水道汚泥を利用した屋根瓦固定土の製造方法、特開平５−６９０００）、
山土と砂の混合物を主材として、産業廃棄物に消石灰又は塩化第二鉄を加えてできた凝集沈殿汚泥、消石灰、つなぎ材、硬化遅延剤と水を配合したもの（屋根土組成物、特開平８−１４３３５４）、
石灰、細粒骨材、のり材、化学接着剤などの原料を所定の比率で混合し、水を加えたもの（屋根土の製造方法及び屋根土、特開平９−１００１４９）
などの技術が開示されている。
【０００７】
しかしながら、粘土を主成分とするものにおいては、粘土の経時的劣化、すなわち収縮や乾燥に伴うひび割れは依然として解消されるものでなく、また砂と石灰を主成分とする葺き土（砂南蛮）では接着力が弱いという問題点があった。
また、耐水性、耐酸性なども劣り、葺き土が未だ乾ききらない内に降雨に見舞われるとくずれやすく、特に近年問題となっているｐＨ３〜４程度の酸性雨に合うと、例え葺き土が乾燥したものであっても劣化することがあった。
更に、合成化学系の接着剤を用いると接着剤が高価な上、接着力が強すぎて固まるのが速く長期の保存が難しく、葺き土が不均一に固まることがあった。
【０００８】
一方、接着剤を製造する工場において発生した汚泥は、凝集沈殿処理され、廃棄されるが、廃棄処理には多額の費用を要し、最近では廃棄場所も少なくなりつつあり、地球環境の保全、又産業廃棄物の処理コストの削減等の観点から、接着剤を製造する工場において発生した汚泥を再資源化して他の用途に再利用することが求められている。
【０００９】
また、熱硬化性樹脂樹脂積層板は、最終製品に至る過程において発生した周辺部の切断屑や裏面のサンディング処理した際に発生するサンダー粉や、表面に傷や打痕のある不良品は焼却されたり、産業廃棄物として埋め立て処理されているのが実情であり、前述の接着性の汚泥と同様に再資源化して他の用途に再利用することが求められている。
このような状況は、熱硬化性樹脂樹脂積層板に限らず、注型品、射出成形品においても同様であった。
【００１０】
本発明は、かかる状況に鑑み検討されたもので、接着剤を製造する工場において発生した汚泥や、該熱硬化性樹脂成形品の切断屑などを再資源化して建築用土に利用することにより建築用土の亀裂を防止し、耐水性、耐酸性及び接着性を向上させることを目的とするものである。
【００１１】
【課題を解決するための手段】
すなわち、請求項１記載の発明は、建築土成分に、接着性汚泥と適量の水を配合し、混練してなることを特徴とする建築用土である。
【００１２】
また、請求項２記載の発明は、該建築土成分１００重量部に対して、該接着性汚泥の配合割合が０．０１〜５０重量部であることを特徴とする請求項１記載の建築用土である。
【００１３】
更に、請求項３記載の発明は、建築土成分に、接着性汚泥と、下記（ａ）〜（ｅ）からなる群から選択される少なくとも１種と、適量の水とを配合し、混練してなることを特徴とする建築用土である。
（ａ）石膏
（ｂ）１０〜１０００ｍｇ／ｌのホウ素含有溶液
（ｃ）熱硬化性樹脂成形品の粉砕物
（ｄ）鋳物砂
（ｅ）熱硬化性樹脂積層板のサンダー粉
【００１４】
更に、請求項４記載の発明は、該建築土成分１００重量部に対して、前記（ａ）〜（ｅ）の配合割合が、（ａ）の石膏については５〜５０重量部、（ｂ）の１０〜１０００ｍｇ／ｌのホウ素含有溶液については５〜５０重量部、（ｃ）の熱硬化性樹脂成形品の粉砕物については０．０１〜１０重量部、（ｄ）の鋳物砂については５〜５０重量部、（ｅ）熱硬化性樹脂積層板のサンダー粉については０．０１〜１０重量部であることを特徴とする請求項３記載の建築用土である。
【００１５】
更にまた、請求項５記載の発明は、該熱硬化性樹脂成形品が熱硬化性樹脂積層板であることを特徴とする請求項３又は４記載の建築用土である。
【００１６】
また、請求項６記載の発明は、請求項１〜５記載の建築用土を得る際、脱気しながら混練することを特徴とする建築用土の製造方法である。
以下、本発明について詳細に説明する。
【００１７】
本発明の建築用土は、壁土、葺き土などの建築土の構成成分、具体的には、砂（２０〜６０重量部）、粘土（１０〜４０重量部）、消石灰（５〜３０重量部）、炭酸カルシウム（５〜３０重量部）、のり剤（０．１〜１．０重量部）、スサ（０．０５〜３．０重量部）に、接着性汚泥と、（ａ）石膏、（ｂ）１０〜１０００ｍｇ／ｌのホウ素含有溶液、（ｃ）熱硬化性樹脂成形品の粉砕物、（ｄ）鋳物砂、（ｅ）熱硬化性樹脂積層板のサンダー粉などを配合し、適量の水（１０〜５０重量部）を加えて混練したものである。
【００１８】
粘土は通常公知の鉱物組成であれば特に制約はなく、産地により組成は異なるが、主な構成鉱物は石英、長石、カオリン鉱物、雲母鉱物などからなり、化学組成は、ＳｉＯ２を４５〜８０部、Ａｌ２Ｏ３を５〜３５部、Ｆｅ２Ｏ３を０〜１０部、ＴｉＯ２を０〜２部、ＣａＯを０〜２０部、ＭｇＯを０〜１０部、Ｋ２Ｏを０〜１０部、Ｎａ２Ｏを０〜５部、その他を０〜５部含むのものであればよく、例えば、三河粘土が挙げられる。
【００１９】
消石灰は水と混和され、小舞い下地、屋根下地などに塗られた後、空気中の炭酸ガスと結合して徐々に硬化する気硬性を備えおり、その化学変化は式１で示される。
【式１】
2004190348.tif 000002
消石灰は建築用土の表面から硬化させるので内部の水分の急激な蒸発を緩和し、乾燥収縮を抑制する。
【００２０】
消石灰には粘性、膠着性がないためのり剤を用いてこれを補い、のり剤としては糖蜜、海藻のり、コンニャクのり、アラビヤゴムなどを用いる。
【００２１】
スサは、補強、亀裂防止、崩壊防止など形状の安定化の目的で用いられ、繊維質材を短く裁断し、もみほぐしたものであり、例えば、稲ワラ、木綿、麻など植物繊維による麻スサ、藁スサ、紙スサなどが、また、無石綿、岩綿、炭素などの無機繊維によるスサが、また、アクリル繊維、レーヨン繊維などの化学繊維によるスサなど挙げられる。
【００２２】
葺き土においては瓦の色彩と合わせて黒色、鼠色、褐色、白色等に着色して使用してもよく、このときには、建築土成分の一つとして顔料を０．５〜３重量部配合する。
【００２３】
本発明において用いる接着性汚泥とは、接着剤製造工場において、その反応釜、搬送用や保管用の容器、その他使用器具を洗浄した排水を凝集沈殿させた後、乾燥し、建築用土として配合しやすいように水分調整したものであり、汚泥としては、酢酸ビニル樹脂、アクリル樹脂、ＳＢＲ、ＮＢＲ、ＭＢＲ、酢酸ビニル系共重合樹脂などのラテックスやエマルジョンを含有するものが挙げられ、特にアクリル樹脂系の汚泥を用いると建築用土の耐水性、耐酸性が向上する。
【００２４】
前記の排水は詳しく述べると、先ず工場内の一個所の処理槽に集められ凝集沈殿槽に入れられる。次いで、攪拌しながらｐＨ調整、有機物を凝集させる目的で塩化第二鉄を０．２重量部程度配合し、ｐＨを２〜３にする。次に苛性ソーダを配合して、ｐＨ６．５〜７．５に中和し、例えば、メタリル酸ジメチルアミノエチル、アクリルアミド、アクリル酸を主成分とする高分子凝集剤を微量配合してフロックを形成させる。
【００２５】
上澄み液が取り除かれた沈殿層を珪藻土が加えられた真空脱水機に導入して脱水し、珪藻土によって捕捉された汚泥を取り出す一連の処理によって、フロックを水から分離する。このフロックの成分重量比は、一例を挙げれば、酢酸ビニル樹脂が１２、珪藻土３、塩化鉄３、その他３（アクリル、ラテックス、炭酸カルシウム、珪砂など）で、残りの７９は水分となっている。
【００２６】
この汚泥は、含水率が１０〜８０％、より好ましくは２０〜５０％になるまでフィルタープレスや真空脱水機により水分調整される。下限に満たないと建築土成分との混合が不均一になりやすく、上限を超えるとベトベトで、建築用土中の固形分と水分が分離しやすく、取り扱いが容易ではなくなる。
【００２７】
前記の接着性汚泥は建築土成分に配合することで接着成分が原料中の砂、粘土、消石灰などにバインダーとして作用し、接着強度が著しく向上し、瓦の下地からの剥落を防いだり、壁土の亀裂の発生や崩壊を防止することができる。
【００２８】
接着性汚泥の建築土成分に対する配合割合は、多くなればなるほど、接着力を向上させることができるが、その反面、粘性が上がり作業性が悪くなるため、配合割合は建築土成分１００重量部に対して０．０１〜５０重量部、より好ましくは０．０５〜３０重量部、更に好ましくは０．１〜２０重量部の範囲とし、この範囲であれば建築用土として充分機能する。下限に満たないと接着力が乏しくなり、上限を超えると作業性が悪くなる。
【００２９】
次に、本発明においては接着性汚泥に加えて、（ａ）石膏、（ｂ）１０〜１０００ｍｇ／ｌのホウ素溶液、（ｃ）熱硬化性樹脂成形品の粉砕物、（ｄ）鋳物砂、（ｅ）熱硬化性樹脂積層板のサンダー粉の内１種以上を選択して配合し、より品質、機能などを向上させることができる。
【００３０】
石膏は、硫酸カルシウムを主体とする無色或いは白色の無臭の物質で、二水石膏（ＣａＳＯ4・２Ｈ2Ｏ）、半水石膏（ＣａＳＯ4・１／２Ｈ2Ｏ）及び無水石膏（ＣａＳＯ4）の３形態に大別されるが、半水石膏（焼き石膏）や無水石膏は、式２、式３で示されるように水を加えると短時間で硬化する性質を有する水硬性の建築材料である。尚、二水石膏はそれ自体では水硬性を持たないが、焼成等により半水石膏、無水石膏に変化し、水硬性が得られ、硬化剤として機能する。
【式２】
2004190348.tif 000003
【式３】
2004190348.tif 000004
【００３１】
石膏としては、石膏ボードを粉砕し、水硬性が得られるように温度１００〜２３０℃の範囲で焼成処理したもの（半水石膏或いは無水石膏）で粒度３〜３０μｍ程度の微粒子が適用できるが、石膏を含有する成型体であれば廃材でもよく、例えば、廃石膏ボード、廃石膏ブロック、型どり用廃石膏型、陶磁器製造工程で発生する廃石膏型などを用いることができる。
【００３２】
石膏は、比重が小さく、軽量のための建築土成分との混練が容易であり、建築用土成分１００重量部に対して５〜５０重量部配合することにより硬化剤として作用し、粘り気が増しコテへのなじみがよくなり、施工中に建築用土がコテから落ちにくく作業しやすいといった利点がある。石膏の配合割合が下限に満たないと粘り気が余り増さず、上限を超えると硬くなりコテで葺く作業がしづらくなる。また、石膏は収縮しにくくいため、亀裂を生じないといった利点もある。
【００３３】
次にホウ素含有溶液を併用すると、凝結硬化を遅延させるため保存性を改良することができ、袋詰めにしても長期間（２〜３か月）保存することができる。溶液中のホウ素濃度は１０〜１０００ｍｇ／ｌ程度、より好ましくは１００〜６００ｍｇ／ｌの範囲が好ましく、下限未満では遅延硬化の作用が小さく、上限を超えると遅延硬化は余りなく、作業性が悪くなる。
【００３４】
前記のホウ素含有溶液としては釉薬の製造過程、メッキ廃水処理工程などで発生する処理水を用いると都合がよい。
釉薬には、主成分から見て、長石釉、石灰釉、石灰マグネシア釉、石灰バリウム釉、石灰亜鉛釉など１２００℃以上で焼成する高火度釉、鉛釉、フリット釉（ホウケイ酸鉛釉）など１２００℃以下で焼成する中火度釉、低火度釉など数多くのものがあるが、一般には、福島長石、釜戸長石、平津長石などの長石と、カオリン、蛙目粘土、木節粘土などの粘土と、珪石を主な成分とし、溶融化剤、例えば、リチウム、カリウム、ナトリウムなどのアルカリ金属の酸化物、マグネシウム、カルシウム、ストロンチウム、バリウムなどのアルカリ土類金属の酸化物、ジルコニウム、亜鉛、鉛、ホウ素などの酸化物と、着色原料としての金属類、例えば、鉄、コバルト、マンガン、ニッケル、クロム、銅などの金属元素の酸化物または同元素の炭酸塩などと、ワラ灰、珪石、カオリンなどの焼成中に釉が流れ落ちてしまうのを防ぐ物質と、適量の水とをボールミルで混合・粉砕して得られるガラス質状のものである。窯で焼成すると、構成成分の一部であるホウ素とアルカリ土類金属酸化物、アルカリ金属酸化物が溶融・固化に大きく寄与してガラス化になり、着色原料である金属の種類及び焼成条件を適宜選択することにより多彩な仕上がりとなる。
【００３５】
このように多種多様な釉薬を製造する過程では処理水が発生し、この処理水中には釉薬中のホウ素が１０〜１０００ｍｇ／ｌ含まれており、これを用いると安価で、処理費用を削減でき、資源を有効に利用することができる。
ホウ酸含有溶液として他に、調合によるものでも多少費用がかかるが使用に際しては一向に支障はなく、ホウ素化合物としては、Ｌｉ、Ｎａ、Ｋなどのアルカリ金属を含むホウ酸塩、メタホウ酸、オルトホウ酸、四ホウ酸などのホウ酸、酸化ホウ素などを用いることができ、ホウ素を含むものであれば特に限定はされず、１種若しくは２種以上用いる。
【００３６】
次に、熱硬化性樹脂成形品の粉砕物を配合することにより、接着性汚泥と建築土成分とをより均一に混合することができる。熱硬化性樹脂成形品の粉砕物を添加しないと、建築用土中の固形分と水分とが分離する場合が稀にある。
【００３７】
前記の熱硬化性樹脂成形品の粉砕物としては、メラミン樹脂積層板、フェノール樹脂積層板、メラミン樹脂化粧板、ガラス繊維基材エポキシ樹脂積層板などの熱硬化性樹脂積層板や、メラミン樹脂注型品、フェノール樹脂注型品などの熱硬化性樹脂の注型品や、熱硬化性樹脂の射出成形品などを衝撃式粉砕機、例えばボールミル、パルべライザ等で粉砕したものが適用でき、粒度範囲は０．０１〜１．５ｍｍが望ましく、粒子径が下限に満たないと建築用土中の固形分と水分との分離を抑制する効果が小さく、上限を超えると建築土成分と均一に混合しずらくなり、凹凸が生じ易くなるため好ましくない。より好ましい粒度範囲は０．１〜１．０ｍｍである。粉砕機は特に限定されない。
【００３８】
中でも熱硬化性樹脂積層板は基材としてクラフト紙を用いているため、切断屑、不良品などを粉砕して得られる粒状のものについては軽量化に寄与し、裏面をサンディング処理して発生する２５０〜５００μｍ程度のサンダー粉は繊維状であり、実施例１５に示すように建築土成分の一つであるスサの機能を果たすことができ、特に好ましい。
【００３９】
熱硬化性樹脂成形品の粉砕物の建築土成分に対する配合割合は、多くなればなるほど、建築用土を軽量化できるが、その反面、建築用土としての粘りが悪くなるため、配合割合は建築土成分１００重量部に対して０．０１〜１０重量部とするのが好ましく、この範囲であれば建築用土としての充分機能する。
【００４０】
すなわち、建築土成分に対する熱硬化性樹脂成形品の粉砕物の配合割合が、下限未満では建築用土中の固形分と水分との分離を抑制する効果が小さく、また上限を越えると、可塑性が低下して接着力が悪くなり、表面が粗くなるため、前記範囲に設定するのが好ましい。特に好ましい範囲は０．５〜２．０重量部である。
【００４１】
次に、鋳物砂を用いることにより建築用土の色を濃色に変化させることができる。鋳物砂としては、基材としての珪砂、粘結材としてのベントナイトに、石炭粉、バインダーとして澱粉類とを配合し、水を適量加えて混練したものが適用できる他、鋳物工場において鋳鉄を製造する際に集塵装置から粉塵廃棄物として排出されるいわゆる廃鋳物砂や、鋳造後に鋳型をばらした後の砂が適用でき、その色が黒色であるため建築用土成分の一つとして配合することにより建築用土を黒茶色にすることができる。配合割合は５〜５０重量部とするのが好ましく、下限に満たないと着色効果が少なく、上限を超えると建築用土としての粘性が小さくなる。
【００４２】
前記の廃鋳物砂は、常温では付着炭素と鉄分とで黒色であるが、炭素の燃焼と酸化鉄の生成によって薄赤〜赤茶色を帯びたものに変えることができ、廃鋳物砂を用いると費用も余りかからず好適で、顔料として再利用できる。
【００４３】
本発明の建築用土は、建築土成分に接着性汚泥、前述の（ａ）〜（ｅ）の成分などを、水を加えて混合すればよいが、特に真空土練機や真空混練機などで混合すると内部に含まれる空気が外表面に減圧排気された上、外方に脱気されるため、極めて均質で緻密な状態で成形され、耐候性、接着性が向上し、施工後経時劣化して亀裂が入ることがない。
【００４４】
以下、本発明について実施例、比較例を挙げてより詳細に説明するが、本発明をより具体的に示すものであって、配合割合など特に限定されるものではない。
【実施例】
実施例１
接着性汚泥
接着性汚泥として、アクリル系接着剤を含有する排水を塩化第二鉄、高分子凝集剤を用いて凝集沈殿させ、フィルタープレスで含水率が４０％になるように乾燥させて接着性汚泥（ａ）を得た。
建築土成分（ａ）
建築土成分（ａ）として、下記配合のものを用いた。
砂                          ４０重量部
粘土                        ２０重量部
消石灰                      １９重量部
炭酸カルシウム              ２０重量部
糖蜜                      ０．５重量部
スサ                      ０．５重量部
上記の建築土成分（ａ）に対して、接着性汚泥（ａ）を４．０重量部、水を３０重量部配合し、混練して実施例１の建築用土を得た。
【００４５】
実施例２
実施例１において、粒度２０μｍの廃石膏ボード粉砕物（半水石膏）を２０重量部配合した以外は同様に実施して実施例２の建築用土を得た。
【００４６】
実施例３
実施例１において、１５０ｍｇ／ｌのホウ素含有釉薬処理水を３０重量配合した以外は同様に実施して実施例３の建築用土を得た。
【００４７】
実施例４
実施例１において、平均粒径０．３ｍｍのメラミン樹脂化粧板の粉砕物を２．０重量部配合した以外は同様に実施して実施例４の建築用土を得た。
【００４８】
実施例５
実施例１において、廃鋳物砂１０重量部配合した以外は同様に実施して実施例５の建築用土を得た。
【００４９】
実施例６
実施例１において、粒度２０μｍの廃石膏ボード粉砕物（半水石膏）を２０重量部と、１５０ｍｇ／ｌのホウ素含有釉薬処理水を３０重量部配合した以外は同様に実施して実施例６の建築用土を得た。
【００５０】
実施例７
実施例１において、粒度２０μｍの廃石膏ボード粉砕物（半水石膏）を２０重量部と、平均粒径０．３ｍｍのメラミン樹脂化粧板の粉砕物を２．０重量部配合した以外は同様に実施して実施例７の建築用土を得た。
【００５１】
実施例８
実施例１において、１５０ｍｇ／ｌのホウ素含有釉薬処理水を３０重量部と、平均粒径０．３ｍｍのメラミン樹脂化粧板の粉砕物を２．０重量部配合した以外は同様に実施して実施例８の建築用土を得た
【００５２】
実施例９
実施例１において、粒度２０μｍの廃石膏ボード粉砕物（半水石膏）を２０重量部と、１５０ｍｇ／ｌのホウ素含有釉薬処理水を３０重量部と、平均粒径０．３ｍｍのメラミン樹脂化粧板の粉砕物を２．０重量部配合した以外は同様に実施して実施例９の建築用土を得た。
【００５３】
実施例１０
実施例１において、粒度２０μｍの廃石膏ボード粉砕物（半水石膏）を２０重量部と、１５０ｍｇ／ｌのホウ素含有釉薬処理水を３０重量部と、平均粒径０．３ｍｍのメラミン樹脂化粧板の粉砕物を２．０重量部と、廃鋳物砂１０重量部配合した以外は同様に実施して実施例１０の建築用土を得た。
【００５４】
実施例１１〜１４
実施例１、２、３、９の配合で、真空土練機を用いて混合した以外は同様に実施して実施例１１〜１４の建築用土を得た。
【００５５】
実施例１５
建築土成分（ｂ）として、下記配合のものを用いた。
砂                          ４０重量部
粘土                        ２０重量部
消石灰                １９．４５重量部
炭酸カルシウム              ２０重量部
糖蜜                      ０．５重量部
スサ                    ０．０５重量部
上記の建築土成分（ｂ）に対して、接着性汚泥（ａ）を４．０重量部、水を３０重量部、メラミン樹脂化粧板のサンダー粉を０．４５重量部配合し、混練して実施例１５の建築用土を得た。
【００５６】
比較例１（汚泥（ａ）の配合量が下限未満の場合）
実施例１において、接着性汚泥（ａ）を０．００５重量部配合した以外は同様に実施してが、接着力の向上効果が余りなかった。
【００５７】
比較例２（汚泥粉末（ａ）の配合量が上限を超える場合）
実施例１において、接着性汚泥粉末（ａ）を５２．０重量部配合した以外は同様に実施したが、粘性が高く作業性が悪かった。
【００５８】
比較例３（廃石膏ボード粉砕物の配合量が下限未満の場合）
実施例２において、粒度２０μｍの廃石膏ボード粉砕物（半水石膏）を４重量部配合した以外は同様に実施して比較例３の土を得た。
【００５９】
比較例４（廃石膏ボード粉砕物の配合量が上限を超える場合）
実施例２において、粒度２０μｍの廃石膏ボード粉砕物（半水石膏）を５３重量部配合した以外は同様に実施して比較例４の土を得た。
【００６０】
比較例５（ホウ素含有溶液の配合量が下限未満の場合）
実施例３において、１５０ｍｇ／ｌのホウ素含有釉薬処理水を４重量部配合した以外は同様に実施して比較例５の土を得た。
【００６１】
比較例６（ホウ素含有溶液の配合量が上限を超える場合）
実施例３において、１５０ｍｇ／ｌのホウ素含有釉薬処理水を５２重量部配合した以外は同様に実施して比較例６の土を得た。
【００６２】
比較例７（ホウ素含有溶液の濃度が下限未満の場合）
実施例３において、８ｍｇ／ｌのホウ素含有釉薬処理水ホウ素含有溶液を３０重量部配合した以外は同様に実施して比較例７の土を得た。
【００６３】
比較例８（ホウ素含有溶液の濃度が上限を超える場合）
実施例３において、１１００ｍｇ／ｌのホウ素含有釉薬処理水ホウ素含有溶液を３０重量部配合した以外は同様に実施して比較例８の土を得た。
【００６４】
比較例９（化粧板粉砕物の配合量が下限未満の場合）
実施例４において、平均粒径０．３ｍｍのメラミン樹脂化粧板の粉砕物を０．００５重量部配合した以外は同様に実施して比較例９の土を得た。
【００６５】
比較例１０（化粧板粉砕物の配合量が上限を超える場合）
実施例４において、平均粒径０．３ｍｍのメラミン樹脂化粧板の粉砕物を１１重量部配合した以外は同様に実施して比較例１０の土を得た。
【００６６】
比較例１１（廃鋳物砂の配合量が下限未満の場合）
実施例５において、廃鋳物砂４重量部配合した以外は同様に実施して比較例１１の土を得た。
【００６７】
比較例１２（廃鋳物砂の配合量が上限を超える場合）
実施例５において、廃鋳物砂５２重量部配合した以外は同様に実施して比較例１１２の土を得た。
【００６８】
比較例１３（化粧板のサンダー粉の配合量が下限未満の場合）
実施例１５において、メラミン樹脂化粧板のサンダー粉を０．００５重量部配合した以外は同様に実施して比較例１３の土を得た。
【００６９】
比較例１４（化粧板のサンダー粉の配合量が上限を超える場合）
実施例１５において、メラミン樹脂化粧板のサンダー粉を１１重量部配合した以外は同様に実施して比較例１４の土を得た。
【００７０】（添加剤なし）
比較例１５
実施例１において、接着性汚泥（ａ）を配合しなかったものを比較例１５の土とした。
【００７１】
評価結果を表１に示す。
【表１】
2004190348.tif 000005
試験方法、評価方法は以下の通りとした。
【００７２】
分散性
混練後目視にて確認し、極めて良好な混合を◎、良好な混合を○、水分と固形分の微な分離を△、水分と固形分の分離を×とした。
【００７３】
耐水性
実施例及び比較例の建築用土、土を直径３ｃｍの球状に成形し、室内で１週間自然乾燥させ、更に２０℃−相対湿度６５％の恒温恒湿槽内で１週間放置させ、試験サンプルを作成する。
３００ｍｌのビーカーに、純水を２００ｍｌ入れ、その中に試験サンプルを入れ、２４時間浸漬した後、目視にて状態を確認し、変化なしを○、溶出してスレーキングが認められたものを×とした。
【００７４】
耐酸性
実施例及び比較例の建築用土、土を直径３ｃｍの球状に成形し、室内で１週間自然乾燥させ、更に２０℃−相対湿度６５％の恒温恒湿槽内で１週間放置させ、試験サンプルを作成する。
硝酸１７．３ｍｌと硫酸１２．０ｍｌを１ｌの純水に混合し、この混合溶液に１５％の塩化ナトリウム溶液を添加し、ｐＨ３に調整する。
３００ｍｌのビーカーに、このｐＨに調整した溶液を２００ｍｌ入れ、その溶液中に試験サンプルを入れ、２４時間浸漬した後、目視にて状態を確認し、変化なしを○、溶出してスレーキングが認められたものを×とした。
【００７５】
作業性
コテへのなじみが極めて良いものを◎、コテへのなじみが良いものを○、ネバネバしてコテへのなじみが悪くコテさばきが悪いものを×とした。
【００７６】
着色度：  目視にて確認した。
【００７７】
接着力
１００ｍｍ×２５ｍｍ×５ｍｍのセラミックタイルで実施例及び比較例の建築用土、土を挟み込み図１に示すような試験片を作成した。（建築用土、土は２５ｍｍ×３０ｍｍ×１０ｍｍ）
次いで、この試験片を２５℃−相対湿度６５％の恒温恒湿槽内で１週間放置し、島津製作所（株）のオートグラフ（ＩＳ−５００）を用いて、クロスヘッドスピード２０ｍｍ／分で剥がし接着力を測定した。
【００７８】
保存性
実施例及び比較例の建築用土、土を混練後１時間以内にＢＭ型粘度計で測定して初期粘度とした後、常態で放置し１０日毎に粘度を測定し、初期粘度の２倍を超えた日数を確認した。
【００７９】
耐候性
実施例及び比較例の建築用土、土を直径１０ｃｍの球状に成形して試験サンプルを作成し、この試験サンプル屋外に１年間放置後、表面が浸食されていないものを◎、浸食はされてないが軽微なクラックをあるものを○、浸食があるものを×とした。
【００８０】
【発明の効果】
本発明によれば、接着性汚泥を用いることにより、消石灰の粘性、膠着性の少なさを補い、建築用土に接着性が付与され瓦の下地への接着が強固になりずれたり、浮いたりすることがなく、耐水性、耐酸性、耐候性、耐凍害性に優れ、壁土においては亀裂が生じることがなく、固まるのが速すぎることがない。
【００８１】
また、建築用土の粘性が適度に向上し、乾燥時の収縮が小さくなるため、亀裂の発生を抑制でき、水密性が保たれる。真空土練機や真空混練機で混合すれば空気が混ざることがないので耐候性、接着力などが向上し、建築用土の経時劣化をかなり抑制することができ、接着力を向上させることができる。
【００８２】
従来、焼却処分や産業廃棄物として取り扱われていた接着性汚泥を利用することにより、処理費用も削減でき、建築用土の製造コストを低減させることができる。
【００８３】
更に、石膏を配合することにより、粘性、膠着性が増し、コテ、下地によくなじみ施工中に建築用土がズレ落ちたりしないのでコテ塗り作業が向上する。また、これまで廃棄処分されていた廃石膏成型体などを再利用することができる。
【００８４】
更にまた、ホウ素含有溶液を使用することにより、硬化を遅延させることができ、建築用土を袋詰めにした場合、長期間保存することができる。この際、釉薬製造工程などで発生した処理水を用いると処理費用が削減でき、有効に活用することができる。
【００８５】
また、熱硬化性樹脂成形品の粉砕物を併用することにより、建築用土中の固形分と水分との分離を抑制することができ、より均一に混合され、良質の建築用土となる。
【００８６】
更に、熱硬化性樹脂積層板をサンディング処理して発生したサンダー粉をスサ用途として用いることができる。
【００８７】
更にまた、従来大部分が廃棄されていた廃鋳物砂を建築用土の着色材として有効活用することができる。
【００８８】
以上の説明でも明らかなように、建築用土成分に、工場から排出される汚泥、処理水、あるいは廃棄物などを用いることにより、処理費用を削減できる上、品質、機能などを向上させることができ、非常に安価で、産業上極めて経済的、かつ有益なものとなる。
【図面の簡単な説明】
【図１】接着力を測定する試験片を示す模式側面図。
【図１】
2004190348.tif 000006